(57)【要約】  電気的に剥離可能な接着剤組成物が記載される。接着剤は塩基性イオン性液体、および、任意に架橋されたポリマーから構成され、塩基性イオン性液体は環状アミノアンモニウムカチオン、および、ビス(フルオロスルホニル)イミドアニオンから構成される。【選択図】なし【特許請求の範囲】
【請求項１】
少なくとも1つの式１または式３のカチオン性アンモニウム化合物:
【化１】
2021504444.tif 000021
（式１）、（式３）
、または、それらの組み合わせ；
式中、Ｒ１、Ｒ２、および、Ｒ３は、独立して、Ｈ、任意に置換されたＣ１−５ヒドロカルビル、任意に置換されたＣ１−５ヒドロカルビル−ＯＨ、または、任意に置換されたＣ１−５ヒドロカルビル−Ｏ−Ｃ１−５ヒドロカルビル（ここで、ｎは、１または２）；および、
下記式のスルホンイミドアニオン：
【化２】
2021504444.tif 000022
式中、Ｒ６は、−ＦまたはＣ１−３フルオロヒドロカルビルである、
を含む、塩基性イオン性液体組成物。
【請求項２】
Ｒ１、Ｒ２、および、Ｒ３は、独立して、Ｈ、−ＣＨ３、−ＣＨ２ＣＨ３、−ＣＨ２ＣＨ２ＣＨ３、−ＣＨ２ＯＣＨ３、−ＣＨ２ＣＨ２ＯＣＨ３、−ＣＨ２ＯＣＨ２ＣＨ３、−ＣＨ２ＣＨ２ＣＨ２ＯＣＨ３、−ＣＨ２ＯＣＨ２ＣＨ２ＣＨ３、−ＣＨ２ＣＨ２ＯＣＨ２ＣＨ３、−ＣＨ２ＣＨ２ＣＨ２ＯＣＨ２ＣＨ３、−ＣＨ２ＣＨ２ＣＨ２ＯＣＨ２ＣＨ２ＣＨ３、または、−ＣＨ２ＣＨ２ＯＣＨ２ＣＨ２ＣＨ３、−ＣＨ２ＯＨ、−ＣＨ２ＣＨ２ＯＨ、−ＣＨ２ＣＨ２ＣＨ２ＯＨ、または、−ＣＨ２ＣＨ２ＣＨ２ＣＨ２である、請求項１に記載の塩基性液体組成物。
【請求項３】
カチオン性アンモニウム化合物は：
【化３】
2021504444.tif 000023
または、それらの組み合わせである、請求項１または２に記載の塩基性液体組成物。
【請求項４】
Ｒ４は、Ｆである、請求項１、２、または、３に記載の塩基性液体組成物。
【請求項５】
イオン性液体組成物は、
【化４】
2021504444.tif 000024
または、それらの組み合わせである、請求項１、２、３、または、４に記載の塩基性液体組成物。
【請求項６】
請求項１、２、３、４、または、５に記載の塩基性液体組成物を含む、接着剤組成物。
【請求項７】
ポリマーをさらに含む、請求項６に記載の接着剤組成物。
【請求項８】
前記ポリマーは、アクリレートポリマー、メタクリレートポリマー、または、アクリレートポリマーとメタクリレートポリマーの両方の組み合わせを含む、請求項７に記載の接着剤組成物。
【請求項９】
前記ポリマーは、アクリル酸、Ｃ１−１４ヒドロカルビルアクリレート、または、Ｃ１−１４ヒドロカルビルメタクリレートモノマーを含む、請求項８記載の接着剤組成物。
【請求項１０】
前記ポリマーは、架橋されている、請求項７、８、または、９に記載の接着剤組成物。
【請求項１１】
前記ポリマーは、エポキシ架橋剤で架橋されている、請求項１０に記載の接着剤組成物。
【請求項１２】
前記エポキシ架橋剤が、Ｎ，Ｎ，Ｎ’，Ｎ’−テトラグリシジル−ｍ−キシレンジアミンである、請求項１１に記載の接着剤組成物。
【請求項１３】
環状アンモニウムカチオンおよびフルオロスルホニルイミドアニオンが約１：１の比で存在する、請求項６、７、８、９、１０、１1、または、１２に記載の接着剤組成物。
【請求項１４】
前記接着剤組成物は、選択的に剥離可能であるように構成される、請求項６、７、８、９、１０、１１、１２、または、１３に記載の接着剤組成物。
【請求項１５】
１）第１の導電性表面、２）第２の導電性表面、および、３）第１の導電性表面と第２の導電性表面との間に配置された、請求項６、７、８、９、１０、１１、１２、１３、または、１４に記載の接着剤組成物を含む、構造。
【請求項１６】
前記第１の導電性表面および前記第２の導電性表面のうちの少なくとも一方がＤＣ電源と電気的に連通し、閉鎖可能な電気回路を生成する電源をさらに含む、請求項１５に記載の構造。
【請求項１７】
前記ＤＣ電源が、約３ボルト〜約１００ボルトである、請求項１６に記載の構造。
【請求項１８】
前記第１の導電性表面または前記第２の導電性表面は、導電性金属、混合金属、合金、金属酸化物、混合金属酸化物、プラスチック、炭素質材料、複合金属、または、導電性ポリマーを含む、請求項１５に記載の構造。
【請求項１９】
前記導電性材料は、アルミニウムを含む、請求項１８に記載の構造。
【請求項２０】
前記導電性表面への起電力の印加が、前記接着剤組成物の接着を減少させる、請求項１６、１７、１８、または、１９に記載の構造。
【請求項２１】
第１の導電性表面が第１の導電層の表面であり、第２の導電性表面が第２の導電層の表面であり、第１の導電層、および、第２の導電層が約１ｎｍ〜約１０００μｍの厚さである、請求項１６、１７、１８、１９、または、２０に記載の構造。
【請求項２２】
前記導電層の厚さが、約２０ｎｍ〜約２００ｎｍである、請求項２１に記載の構造。
【請求項２３】
前記導電層は、基板上に配置される、請求項１６、１７、１８、１９、２０、２１、または、２２に記載の構造。
【請求項２４】
前記基板は、木材、ボール紙、ガラス繊維、または、非導電性プラスチックを含む、請求項２３に記載の構造。
【請求項２５】
前記接着剤組成物は、前記第１の導電性表面、または、前記第２の導電性表面に対して、低減された腐食効果を有する、請求項１５、１６、１７、１８、１９、２０、２１、２２、２３、または、２４に記載の構造。
【請求項２６】
前記低減された腐食効果が、約１５分〜約３００時間の期間にわたる高湿度および高温の条件下で観察可能である、請求項２５に記載の構造。
【請求項２７】
接着剤層に形成された、請求項６、７、８、９、１０、１１、１２、１３、または、１４に記載の接着剤組成物；および、
接着剤層の少なくとも１つの側面上の少なくとも１つの剥離ライナー、
を含む、接着部材。
【請求項２８】
前記接着剤層の各側に剥離ライナーを含む、請求項２７に記載の接着部材。
【請求項２９】
フルオロスルホニルイミドアニオンをアンモニウムカチオンと結合させることを含む、請求項６、７、８、９、１０、１１、１２、１３、または、１４に記載の接着剤組成物を調製する方法。
【請求項３０】
フルオロスルホニルイミドアニオン、および、アンモニウムカチオンをポリマーと組み合わせることをさらに含む、請求項２９に記載の方法。
【請求項３１】
フルオロスルホニルイミドアニオン、および、アンモニウムカチオンと組み合わせる前に、その間、または、その後にポリマーを架橋することをさらに含む、請求項３０に記載の方法。
【請求項３２】
接着剤組成物を第１の導電性基材に塗布するステップと、
接着剤組成物が第１の導電性基材と第２の導電性基材との間にあるように接着剤組成物を第２の導電性基材に塗布するステップ、
とを含む、請求項６、７、８、９、１０、１１、１２、１３、または、１４に記載の接着剤組成物を基材に接着する方法。
【発明の詳細な説明】
【技術分野】
【０００１】
発明者：Ｓｔａｎｉｓｌａｗ  Ｒａｃｈｗａｌ、Ｔｉｓｓａ  Ｓａｊｏｔｏ、Ｙｕｆｅｎ  Ｈｕ、Ｈｏｎｇｘｉ  Ｚｈａｎｇ、Ｐｅｎｇ  Ｗａｎｇ
【０００２】
（相互参照）
本特許出願は２０１７年１１月２１日に出願された米国仮出願第６２／５８９，４１６号の優先権を主張し、その仮出願は、その全体が特定の参照により本明細書に組み込まれる。
【０００３】
（技術分野）
本開示は表面への適用のための接着剤およびコーティングとして使用するための化合物および／または材料に関し、ここで、接着剤およびコーティングは、起電力の適用の際にその表面に害を与えることなく、表面から剥離され得る。また、本開示は、接着剤およびコーティングを表面から剥離するための方法に関する。より詳細には、本開示が接着剤およびコーティングに使用するためのカチオン性アンモニウム組成物およびアニオン性フルオロスルホニルイミド組成物に関する。
【背景技術】
【０００４】
関連技術の説明：
イオン性液体のようなイオン性組成物は、金属表面のための接着剤のような接着剤として有用であり得る。しかしながら、いくつかのイミダゾリウムスルホニルイミドを含む組成物は、アルミニウム表面に対して比較的腐食性であり得ることが知られている。
【０００５】
したがって、金属基板に腐食性を示すことなく表面から剥離することができる新しいイオン性組成物が必要とされている。
【発明の概要】
【０００６】
いくつかの実施形態において、イオン性組成物は、以下を含むことができる：
少なくとも1つの式１および／または式３の性環状アンモニウムカチオン:
【化１】
2021504444.tif 000002
（式１）、（式３）
式中、Ｒ１、Ｒ２、および、Ｒ３は、独立して、Ｈ、任意に置換されたＣ１−５ヒドロカルビル、任意に置換されたＣ１−５ヒドロカルビル−ＯＨ、または、任意に置換されたＣ１−５ヒドロカルビル−Ｏ−Ｃ１−５ヒドロカルビル。
【０００７】
また、イオン性組成物は、少なくとも１つの式２および／または式４のフルオロスルホニルイミドアニオン、または、(フルオロヒドロカルビル)スルホニルイミドアニオンを含むことができる：
【化２】
2021504444.tif 000003
（式２）；（式４）
式中、それぞれのＲ４は、個々に、フッ素またはＣ１−３のフルオロヒドロカルビルであり、それぞれのＲ８は、個々に、水素またはフッ素であり、ｎは、整数である。
【０００８】
いくつかの実施形態は、本明細書に記載されるイオン性組成物を含む接着剤組成物を含む。
【０００９】
いくつかの実施形態は、１）第１の導電性表面、２）第２の導電性表面、および、３）第１の導電性表面と第２の導電性表面との間に配置される、本明細書に記載の接着組成物を含む構造を含む。
【００１０】
いくつかの実施形態は、接着剤層に形成された本明細書に記載の接着剤組成物と、接着剤層の少なくとも１つの側面上の少なくとも１つの剥離ライナーとを含む接着部材を含む。
【００１１】
いくつかの実施形態は、本明細書に記載される接着剤組成物を調製する方法を含む。この方法は、フルオロスルホニルイミドアニオンを環状アンモニウムカチオンと組み合わせることを含む。
【００１２】
いくつかの実施形態は、本明細書に記載の接着剤組成物を基板に接着する方法を含み、この方法は接着剤組成物を第１の導電性基板に塗布するステップと、接着剤組成物が第１の導電性基板と第２の導電性基板との間にあるように、接着剤組成物を第２の導電性基板に塗布するステップとを含む。
【００１３】
本明細書に記載の接着剤層を第１の表面に接着する方法。この方法では、剥離ライナーを接着部材の接着剤層の側面から除去して接着剤層の表面を露出させ、接着剤層の表面を第１の表面に接着させる。
【００１４】
前述の概要は、例示的なものにすぎず、決して限定的なものであることを意図するものではない。上述の例示的な態様、実施形態、および、特徴に加えて、さらなる態様、実施形態、および、特徴は、図面、および、以下の詳細な説明を参照することによって明らかになるのであろう。
【図面の簡単な説明】
【００１５】
上記および下記の情報ならびに本開示の他の特徴は、添付の図面と併せて考慮した以下の説明および添付の特許請求の範囲から、より十分に明らかになるのであろう。これらの図面は本開示によるいくつかの実施形態のみを示し、したがって、その範囲を限定すると見なされるべきではないことを理解して、本開示は、添付の図面を使用することによって、さらなる具体性および詳細を伴って説明される。
【００１６】
【図１】図１は、本明細書に記載のイオン性組成物の実施形態を組み込んだデバイスの概略図である。
【図２】図２は、本明細書に記載のイオン性組成物の実施形態を組み込んだデバイスの概略図である。
【図３】図３は、本明細書に記載されるイオン性組成物の実施形態の接着品質を試験する際に使用されるデバイスの概略図である。
【図４】図４は、図３に示されるデバイスにおいて試験される本明細書に記載される化合物の実施形態の剥離強度密度対時間プロットである。
【００１７】
図中の要素および構成要素は本明細書で説明される実施形態のうちの少なくとも１つに従って配置することができ、その配置は、当業者によって本明細書で提供される開示に従って修正することができる。
【発明の詳細な説明】
【００１８】
以下の詳細な説明では、その一部を形成する添付の図面を参照する。図面において、同様の記号は文脈が別段の指示をしない限り、典型的には同様の成分と識別する。詳細な説明、図面、および、特許請求の範囲に記載される例示的な実施形態は、限定することを意味しない。本明細書に提示される主題の精神または範囲から逸脱することなく、他の実施形態を利用することができ、他の変更を行うことができる。本開示の態様は本明細書で一般的に説明され、図面に示されるように、多種多様な異なる構成で配置され、置換され、組み合わされ、分離され、設計されることができ、そのすべてが本明細書で明示的に企図されることが容易に理解されるのであろう。
【００１９】
一般に、本技術は、表面への適用のための接着剤およびコーティングとして使用するための化合物および／または材料を含み、ここで、起電力の適用の際に、接着剤およびコーティングは、その表面に害を与えることなく、表面から剥離され得る。また、本技術は、基材表面から接着剤およびコーティングを剥離するための方法、および、システムを含む。さらに、本技術は、接着剤およびコーティングに使用するためのカチオン性環状アンモニウムおよびアニオン性スルホニルイミド組成物を含む。
【００２０】
ある態様において、本明細書に記載されるイオン性組成物は、表面への結合のために使用され得る。いくつかの態様において、イオン性組成物は表面に適用される場合に、表面上の接着剤またはコーティングが、剥離手順によってそこから除去され得る、表面のための接着剤またはコーティングとして構成され得る。イオン性組成物は、表面に結合された後、表面を損傷することなく除去され得るように構成される。これは、表面を元の状態に保持するために、表面から接着剤またはコーティングを除去することを可能にするために有益であり得る。剥離手順は、起電力等を介して電気を印加して、接着剤またはコーティングが表面を損傷することなく表面から持ち上がることを可能にすることを含むことができる。
【００２１】
さらに、本明細書に記載のイオン性組成物は、以前のイオン性組成物よりも金属基材に対する腐食性が実質的に少ないように構成することができる。イオン性組成物は、基板を腐食させることなく、基板の金属表面に塗布することができる。これは、従来の組成物と比較して腐食を低減しながら、選択的に剥離可能な接着剤またはコーティングとしてイオン性組成物を受け取るために、金属基材上等のより多くのタイプの表面を可能にすることによって、実質的な利益を提供することができる。
【００２２】
いくつかの実施形態では、イオン性組成物は、置換されていてもいなくてもよい環状アンモニウムカチオンを含むことができる。イオン性組成物の環状アンモニウムカチオンは、以下のように提供される式1の下で任意に置換された構造を含むことができる:
【化３】
2021504444.tif 000004
（式１）。
【００２３】
式１の構造には、Ｒ１、Ｒ２、または、Ｒ３として任意の置換基Ｒを含めることができる。式１などの任意の関連する構造表現に関して、いくつかの実施形態では、Ｒ１、Ｒ２、および、Ｒ３は、独立して、Ｈ、任意に置換されたＣ１−５ヒドロカルビル（例えば、Ｃ１アルキル、Ｃ２アルキル、Ｃ３アルキル、Ｃ４アルキル、Ｃ５アルキル、Ｃ２アルケニル、Ｃ３アルケニル等）、任意に置換されたＣ１−５ヒドロカルビル−ＯＨ（例えば、−ＣＨ２−ＯＨ、−Ｃ２Ｈ４−ＯＨ、−Ｃ３Ｈ４−ＯＨ等）、または、任意に置換されたＣ１−５ヒドロカルビル−Ｏ−Ｃ１−５ヒドロカルビル（例えば、Ｃ２Ｈ４−Ｏ−ＣＨ３、−Ｃ２Ｈ４−Ｏ−Ｃ２Ｈ５、−Ｃ３Ｈ６−Ｏ−Ｃ２Ｈ５等）である。
【００２４】
いくつかの実施形態では、イオン性組成物は、置換されていてもいなくてもよい環状アンモニウムカチオンを含むことができる。イオン性組成物の環状アンモニウムカチオンは、以下のように提供される式３の下の構造を含むことができる:
【化４】
2021504444.tif 000005
（式３）。
【００２５】
式３のいくつかの実施形態では、Ｒ１は、Ｈ、任意で置換されたＣ１−５ヒドロカルビル、任意で置換されたＣ１−５ヒドロカルビル−ＯＨ、または、任意で置換されたＣ１−５ヒドロカルビル−Ｏ−Ｃ１−５ヒドロカルビルである。
【００２６】
式１および３において、カチオンは、アミノ基およびアンモニウム基の両方として記載することができる。「アミノ」という用語は、非荷電化学基をいう
【化５】
2021504444.tif 000006
「アンモニウム」という用語は、正に荷電した化学基をいう
【化６】
2021504444.tif 000007
【００２７】
いくつかの実施形態において、Ｒ１、Ｒ２、および、Ｒ３は、独立して、
【化７】
2021504444.tif 000008
である。
【００２８】
いくつかの実施形態では、Ｒ１は、メチルである。いくつかの実施形態では、Ｒ１は、エチルである。
【００２９】
いくつかの実施形態では、Ｒ２は、メチルである。いくつかの実施形態では、Ｒ２は、エチルである。
【００３０】
いくつかの実施形態では、Ｒ３は、メチルである。いくつかの実施形態では、Ｒ３は、メチルである。
【００３１】
本明細書で使用される場合、任意に置換されているとは、置換されていても置換されていなくてもよい基を指す。置換基は、非置換基の水素原子の１つ以上が１つ以上の置換基によって置換されているという点で、非置換基から誘導される。置換基は、親基構造上に１個以上の置換基を有していてもよい。置換基は、任意に置換されるアルキル、−Ｏ−ヒドロカルビル（例えば、−ＯＣＨ３、−ＯＣ２Ｈ５、−ＯＣ３Ｈ７、−ＯＣ４Ｈ９等）、−Ｓ−ヒドロカルビル（例えば、−ＳＣＨ３、−ＳＣ２Ｈ５、−ＳＣ３Ｈ７、−ＳＣ４Ｈ９等）、−ＮＲ’Ｒ”、−ＯＨ、−ＳＨ、−ＣＮ、−ＮＯ２、または、水素原子から独立に選択され、ここで、Ｒ’およびＲ”は、独立に、Ｈまたは任意に置換されるヒドロカルビルである。置換基が「任意に置換される」と記述される場合がその置換基が上記の置換基で置換され得る。
【００３２】
いくつかの実施形態では、式１および３のＲ１、Ｒ２、および／または、Ｒ３置換基は、それぞれ独立して、親水性官能基を含むことができる。いくつかの実施形態では、Ｒ１、Ｒ２、および、Ｒ３置換基のうち、少なくとも１つは、親水性官能基を含むことができる。いくつかの実施形態では、親水性官能基は、窒素、硫黄、および／または、リンを含むことができる。いくつかの実施形態では、親水性官能基は、アミノ基を含むことができる。いくつかの態様では、Ｒ２、および／または、Ｒ３置換基は、それぞれ独立して、親水性官能基を含むことができる。いくつかの態様では、Ｒ１、および／または、Ｒ３置換基は、それぞれ独立して、親水性官能基を含むことができる。
【００３３】
いくつかの実施形態では、Ｒ１、Ｒ２、および／または、Ｒ３置換基は、それぞれ独立して、親水性官能基を形成するようにそれに結合された少なくとも１つのＣ１−Ｃ３アルキルをさらに含み得る、アミノ、モノ−およびジ−（アルキル）置換アミノ、モノ−およびジ−（アリール）−置換アミノ、モノ−およびジ−（アリール）−置換アミノ、アルキルアミド、アリールアミド、イミノ、アルキルイミノ、アリールイミノ、ニトロ、ニトロソ、スルホン酸、アルキルスルファニル、アリールスルフィニル、アリールスルホニル、アリールスルホニル、ホスホノ、ホスホナト、ホスフィノ、ホスフィノ、ヒドロキシル、ならびに、それらの組み合わせのうちの１つ以上を含む親水性官能基を含むことができる。いくつかの実施形態では、Ｒ１、Ｒ２、および、Ｒ３置換基の少なくとも１つは、親水性官能基を含むことができる。いくつかの態様では、Ｒ１、Ｒ２、および／または、Ｒ３置換基は、それぞれ独立に、親水性官能基を含むことができる。いくつかの態様では、Ｒ１、および／または、Ｒ３置換基は、それぞれ独立して、親水性官能基を含むことができる。
【００３４】
いくつかの実施形態では、Ｒ１、Ｒ２、および／または、Ｒ３置換基は、それぞれ独立して、疎水性官能基を含むことができる。いくつかの実施形態では、Ｒ１、Ｒ２、および、Ｒ３置換基の少なくとも１つは、疎水性官能基を含むことができる。いくつかの実施形態では、疎水性官能基は、任意で置換されたアルキル基を含むことができる。いくつかの実施形態では、任意で置換されたアルキル基は、メチル基、エチル基、および／または、プロピル基を含むことができる。いくつかの態様において、Ｒ１、Ｒ２、および／または、Ｒ３置換基は、それぞれ独立に、疎水性官能基を含むことができる。いくつかの態様では、Ｒ１、および／または、Ｒ３置換基は、それぞれ独立して、疎水性官能基を含むことができる。いくつかの態様では、Ｒ２置換基は、疎水性官能基を含むことができる。
【００３５】
いくつかの実施形態では、Ｒ１、Ｒ２、および／または、Ｒ３は、メチル、エチル、または、プロピル等のヒドロカルビルを含むことができる。
【００３６】
いくつかの実施形態において、Ｒ１、Ｒ２、および／または、Ｒ３は、以下の置換基を含むことができる：Ｈ、−ＣＨ３、−ＣＨ２ＣＨ３、−ＣＨ２ＣＨ２ＣＨ３、−ＣＨ２ＯＣＨ３、−ＣＨ２ＣＨ２ＯＣＨ３、−ＣＨ２ＯＣＨ２ＣＨ３、−ＣＨ２ＣＨ２ＣＨ２ＯＣＨ３、−ＣＨ２ＯＣＨ２ＣＨ２ＣＨ３、−ＣＨ２ＣＨ２ＯＣＨ２ＣＨ３、−ＣＨ２ＣＨ２ＣＨ２ＯＣＨ２ＣＨ３、−ＣＨ２ＣＨ２ＣＨ２ＯＣＨ２ＣＨ２ＣＨ３、または−ＣＨ２ＣＨ２ＯＣＨ２ＣＨ２ＣＨ３、−ＣＨ２ＯＨ、−ＣＨ２ＣＨ２ＯＨ、−ＣＨ２ＣＨ２ＣＨ２ＯＨ、または−ＣＨ２ＣＨ２ＣＨ２ＣＨ２ＯＨ。
【００３７】
いくつかの実施形態では、環状アンモニウムカチオンは、：
任意選択で置換された
【化８】
2021504444.tif 000009
、もしくは、任意に置換された
【化９】
2021504444.tif 000010
、または、それらの組み合わせ、である。これらの化合物のための潜在的は置換基は、例えば、１５〜５０Ｄａ、１５〜１００Ｄａ、または１５〜１５０Ｄａの分子量を有する低分子量置換基（例えば、Ｆ、Ｃｌ、Ｂｒ、ＯＨ、ＮＨ２、またはＣ１−６Ｈ０−１５Ｏ０−２Ｎ０−２Ｓ０−１）であり得る。いくつかの実施形態では、これらの環状アンモニウムカチオンの任意の置換基は、Ｃ１−３アルキル、Ｃ１−３Ｏ−アルキル、もしくは、ＯＨであり、または、上記の構造のいずれか上の任意の水素はＣ１−３アルキル、Ｃ１−３Ｏ−アルキル、もしくは、ＯＨで置換されてもよい。
【００３８】
いくつかの実施形態では、環状アンモニウムカチオンは、：
【化１０】
2021504444.tif 000011
または、それらの組み合わせである。
【００３９】
いくつかの実施形態において、イオン性組成物は、１つ以上の異なるタイプの環状アンモニウムカチオン（例えば、上記構造の一方または両方）を有し得る。
【００４０】
いくつかの実施形態において、イオン性組成物は、スルホニルスルホンイミドアニオンを含むことができる。いくつかの実施形態では、スルホニルスルホンイミドアニオンは、フルオロアルキルスルホニルイミド化合物（例えば、ＣＨ２ＦＳＯ２ＮＳＯ２ＣＨ２Ｆ、ＣＦ３ＳＯ２ＮＳＯ２ＣＦ３等）を含むことができる。いくつかの実施形態では、スルホニルスルホンイミドアニオンは、フルオロスルホニルイミド化合物を含むことができる。したがって、イオン性組成物は、スルホニルイミドアニオンも含むことができる。スルホニルイミドアニオンは、以下のように提供される式２の下の構造を含むことができる：
【化１１】
2021504444.tif 000012
（式２）。
【００４１】
式２のいくつかの実施形態では、Ｒ４はフッ素基である：
【化１２】
2021504444.tif 000013
【００４２】
いくつかの実施形態において、イオン性組成物は、以下のように提供される式４のような構造を有するフルオロアルキルスルホニルイミド化合物を含むことができる：
【化１３】
2021504444.tif 000014
（式４）。
【００４３】
式４の構造は、本明細書に記載されているか、または、他の方法で知られているものなど、それぞれのＲ８について、独立して、任意の置換基Ｒ基を含むことができる。また、各ｎは、０、１、２、３、または、４等の整数でありうる。
【００４４】
式４のいくつかの実施形態では、それぞれのＲ８は、個々に、Ｈ、または、ハロゲンであり得る。式４のいくつかの実施形態では、それぞれのＲ８は、個々に、Ｈ、または、フッ素であり得る。いくつかの実施形態では、少なくとも１つのＲ８は、フッ素等のハロゲンである。いくつかの実施形態では、それぞれのスルホニル基について、少なくとも１つのＲ８は、フッ素等のハロゲンである。いくつかの実施形態では、それぞれのスルホニル基について、１つのＲ８のみが、フッ素等のハロゲンである。
【００４５】
いくつかの実施形態では、イオン性組成物は、環状アンモニウムカチオン、および、スルホニルイミドアニオンを含むことができる：
【化１４】
2021504444.tif 000015
【００４６】
いくつかの実施形態において、アンモニウムは、また、アミノとして記載される。本発明のいくつかの実施形態では、アンモニウムは、オクタニウムとしても記載される。本発明のいくつかの実施形態において、アンモニウムは、また、ピペラジニウムとして記載される。
【００４７】
いくつかの実施形態において、スルホニルイミドは、また、スルホニルイミド、スルホニルアミド、および／または、スルホニルアミドとして記載される。
【００４８】
いくつかの例では、イオン性組成物は、スルホニルイミドアニオン（例えば、ビス（フルオロスルホニル）イミド）の有無にかかわらず、環状アンモニウムカチオンを含むことができる。場合によっては、イオン性組成物は、環状アンモニウムカチオンの有無にかかわらず、スルホニルイミドアニオンを含むことができる。いずれの構成においても、イオン性組成物は、接着剤層もしくはコーティング層、または他の層として使用することができる。
【００４９】
いくつかの実施形態では、イオン性組成物は、アミノ基、リンカー、および、アンモニウム基有するカチオンを含むことができ、アミノ基、および、アンモニウム基は、リンカーによって互いに結合されて環状構造を形成する。いくつかの実施形態では、カチオンは、アニオンを含む組成物であってもよい。いくつかの実施形態では、アニオンは、ビス（フルオロスルホニル）イミドであってもよい。
【００５０】
いくつかの実施形態では、実施形態のうちの１つの接着剤組成物は、環状アンモニウムカチオン、および、フルオロスルホニルイミドアニオンを含有するポリマーを含むことができる。いくつかの態様では、ポリマーは、アクリレートポリマー、アルキルアクリレートポリマー、アルキル−アルキルアクリレートエステルポリマー、または、それらの組み合わせから選択される少なくとも１つのポリマーを含む。いくつかの態様において、ポリマーは、アクリレートポリマー、メタクリレートポリマー、または、アクリレート、および、メタクリレートポリマーの両方の組み合わせを含む。いくつかの態様において、ポリマーは、アクリル酸、Ｃ１−１４ヒドロカルビルアクリレート、Ｃ１−１４ヒドロカルビルメタクリレートモノマーまたはそれらの組合せを含む。いくつかの態様では、ポリマーは、架橋される。いくつかの態様では、ポリマーは、エポキシ架橋剤で架橋される。いくつかの態様において、エポキシ架橋剤は、Ｎ、Ｎ、Ｎ’、Ｎ’−テトラグリシジル−ｍ−キシレンジアミンである。
【００５１】
接着剤組成物には、任意の適切な量のイオン性液体を使用することができる。いくつかの実施形態では、イオン性液体またはイオン性化合物は、イオン性液体とポリマーの全重量の約０．０〜１％、約１〜２％、約２〜３％、約３〜４％、約４〜５％、約５〜６％、約６〜７％、約７〜８％、約８〜９％、約９〜１０％、約１０〜１５％、約１５〜２０％、約２０〜２５％、約２５〜３０％、約３０〜４０％、約４０〜５０％、約５０〜１００％、約４．５〜５．０％、または、約５％である。
【００５２】
いくつかの実施形態において、環状アンモニウムカチオン、および、フルオロスルホニルイミドアニオンは、約１：１の比で存在する。
【００５３】
いくつかの実施形態では、接着剤組成物は、選択的に剥離可能であるように構成される。いくつかの態様では、接着剤組成物は、起電力の印加下で選択的に剥離可能であるように構成される。
【００５４】
いくつかの実施形態では、実施形態のうちの１つの接着剤組成物を調製する方法は、フルオロスルホニルイミドアニオンを環状アンモニウムカチオンと組み合わせることを含むことができる。いくつかの態様において、この方法は、フルオロスルホニルイミドアニオン、および、環状アンモニウムカチオンをポリマーと組み合わせることを含むことができる。いくつかの態様において、本方法は、フルオロスルホニルイミドアニオン、および、環状アンモニウムカチオンと組み合わされる前、その最中、またはその後にポリマーを架橋することを含むことができる。
【００５５】
いくつかの実施形態では、実施形態のうちの１つの接着剤組成物を基板に接着する方法は、接着剤組成物を第１の導電性基板に塗布するステップを含むことができる。いくつかの態様では、方法は、接着剤組成物が第１の導電性基板と第２の導電性基板との間にあるように、接着剤組成物を第２の導電性基板に塗布するステップをさらに含むことができる。
【００５６】
いくつかの実施形態では、接着部材は、接着層に形成された実施形態のうちの１つの実施形態の接着組成物と、接着層の少なくとも１つの側面上の少なくとも１つの剥離ライナーとを含むことができる。いくつかの態様では、接着部材は、接着層の各側に剥離ライナーを含むことができる。剥離ライナーは、接着層が別の表面に接着され得るように、接着層の側面を露出させるために除去され得る。
【００５７】
いくつかの実施形態では、選択的接着材料は、選択的接着材料への起電力の印加が選択的接着材料の接着を低減するように構成された実施形態のうちの１つの接着剤組成物を含むことができる。
【００５８】
いくつかの実施形態では、選択的剥離可能構造は、実施形態のうちの１つの選択的接着材料の選択的剥離可能層を含むことができ、選択的剥離可能層は、第１の導電性表面と第２の導電性表面との間に配置される。いくつかの態様において、選択的接着材料は、第１の導電性表面および第２の導電性表面に接着する。いくつかの態様において、実施形態のうちの１つの選択的に剥離可能な構造は、第１の導電性表面および第２の導電性表面のうちの少なくとも１つと電気的に連絡しており、それと閉鎖可能な電気回路を生成する電源を含むことができる。いくつかの態様において、電源は、約３ボルト〜約１００ボルトを提供することができるＤＣ電源である。いくつかの態様では、実施形態のうちの１つの選択的に剥離可能な構造が基板として構成することができる導電性材料を有する第１の導電性表面を含むことができる。いくつかの態様において、実施形態のうちの１つの選択的に剥離可能な構造は、基板として構成することができる導電性材料を有する第２の導電性表面を含むことができる。いくつかの態様において、導電性材料は、金属、混合金属、合金、金属酸化物、複合金属、導電性プラスチックまたは導電性ポリマーを含む。いくつかの態様では、導電性材料が導電性金属、混合金属、合金、金属酸化物、混合金属酸化物、導電性プラスチック、炭素質材料、複合金属、または導電性ポリマーを含む。いくつかの態様において、導電性材料は、導電性金属を含む。いくつかの態様において、導電性金属は、アルミニウムを含む。いくつかの態様において、選択的接着材料は、第１の導電性表面および／または第２の導電性表面に対する腐食効果を低減させる。
【００５９】
いくつかの実施形態では、選択的に剥離可能な構造は、実施形態のうちの１つの選択的接着材料の選択的に剥離可能な層を含むことができ、選択的に剥離可能な層は第１の導電性表面上に配置される。いくつかの態様において、実施形態のうちの１つの選択的に脱着可能な構造は、第１の導電性表面と電気的に連絡している電源を含むことができる。
【００６０】
いくつかの実施形態では、選択的に剥離可能な材料は、実施形態のうちの１つのイオン性組成物および／または接着剤組成物を含むことができる。いくつかの態様では、選択的に剥離可能な材料は、ポリマーを含むことができる。いくつかの態様では、ポリマーは、アクリレートポリマー、メタクリレートポリマー、またはアクリレートポリマーとメタクリレートポリマーの両方の組み合わせを含むことができる。いくつかの態様において、ポリマーは、アクリル酸、Ｃ１−１４ヒドロカルビルアクリレートまたはＣ１−１４ヒドロカルビルメタクリレートモノマーを含むことができる。いくつかの態様では、選択的に剥離可能な材料は、接着剤である。
【００６１】
いくつかの実施形態において、環状アンモニウムカチオン、および、ビス（フルオロスルホニル）イミドアニオンと共に本明細書に記載されるイオン性組成物は、以下のように表わすことができる：
【化１５】
2021504444.tif 000016
【００６２】
この式において、アミノ基は、本明細書中に定義されるＲ基を含み得、例えば、Ｒ１、Ｒ２、および／または、Ｒ３として、Ｈ、または、本明細書中に定義される置換基であり得る。
【００６３】
いくつかの実施形態において、環状アンモニウムカチオン、および、ビス（フルオロスルホニル）イミドアニオンと共に本明細書に記載されるイオン性組成物は、以下のように表わすことができる：
【化１６】
2021504444.tif 000017
【００６４】
いくつかの実施形態において、環状アンモニウムカチオンおよび／またはスルホニルイミドアニオンと共に本明細書に記載されるイオン性組成物は、ポリマーと共に処方され得る。ポリマーは、所望の官能性を考慮して、その官能性に基づいて選択することができる。いくつかの態様において、イオン性組成物中に配合されるポリマーは、アクリルポリマーを含むことができる。
【００６５】
いくつかの実施形態では、環状アンモニウムカチオン、および／または、スルホニルイミドアニオン等のイオン性組成物中に配合されるポリマーは、接着剤またはコーティングに剥離プロセスを適用すること等によって、選択的に剥離可能である接着剤またはコーティングとしての使用に適したポリマーであり得る。適切なポリマーはＷＯ２０１７／０６４９１８、および／または、ＪＰ２０１７−０７５２８９に記載されているポリマーを含むことができ、これらは、その全体が特定の参照により本明細書に組み込まれる。いくつかの態様ではポリマーが０℃未満のガラス転移点を含むことができる、いくつかの態様ではポリマーがアクリルポリマーであることができる。いくつかの態様において、アクリルポリマーは、式ＲａＣＨ＝ＣＨＣＯ２Ｒｂのモノマーに由来するモノマーユニットを含むことができ、ここで、Ｒａは、Ｈ、または、Ｃ１−１４アルキル（例えば、メチル、エチル、Ｃ３アルキル、Ｃ４アルキル、Ｃ５アルキル、Ｃ６アルキル等）であり、Ｒｂは、Ｈ、または、Ｃ１−１４アルキル（例えば、メチル、エチル、Ｃ３アルキル、Ｃ４アルキル、Ｃ５アルキル、Ｃ６アルキル等）である。いくつかの実施形態では、ポリマーは、アクリル酸、アクリル酸メチル、メタクリル酸、メチルメタクリレート、または、それらの組み合わせから誘導される繰り返し単位を含む。いくつかの態様では、アクリルポリマーは、アルキル−メタクリレートエステルと、極性基を含有するモノマーから誘導されるモノマー単位とを含有することができる。いくつかの態様では、極性基を含有するモノマー（例えば、極性モノマー）は、カルボキシル基を含有するモノマーであり得る。いくつかの態様において、アルキルメタクリレートエステルを含むＣ１−１４アルキル基は、ブチルメタクリレートエステルであり、メチルメタクリレートエステル、エチルメタクリレートエステル、プロピルメタクリレートエステル、メチルエチルアクリレートエステル、メチルプロピルアクリレートエステル、メチルブチルアクリレートエステル、または、他のアルキル−アルキルアクリレートエステルであってもよい。
【００６６】
いくつかの実施形態では、ポリマーは、架橋されてもよい。架橋ポリマーは、組成物中のポリマーのみで架橋されたポリマーを含むことができる。いくつかの態様では、架橋ポリマーは、アンモニウムカチオンと化学的に架橋することができる。いくつかの態様では、架橋ポリマーは、フルオロスルホニルイミドアニオンと化学的に架橋することができる。いくつかの態様において、架橋ポリマーは、環状アンモニウムカチオン、および、フルオロスルホニルイミドアニオンと化学的に架橋し得る。ポリマーを架橋することができる架橋剤は、架橋ポリマーを提供するために、所望の特性に基づいて選択することができる。架橋剤は、アルキル−アルキルアクリレートエステルと共に使用するのに適していてもよい。架橋剤は、エポキシ架橋剤、例えば、Ｎ、Ｎ、Ｎ’、Ｎ’−テトラグリシジル−ｍ−キシレンジアミンであり得る。しかしながら、ポリマーを架橋するために、任意の適切な架橋剤が使用され得ることが認識されるべきである。架橋剤は本明細書中に記載されるように、選択的接着特性、および、選択的脱結合特性を保持するように選択することができる。架橋剤はまた、本明細書中に記載される防食特性を保持するように選択され得る。
【００６７】
いくつかの実施形態では、前述の化合物のいずれかを含むデバイスが記載される。そのようなデバイスの適切な例は、ＪＰ２０１７−０７５２８９および／またはＷＯ２０１７／０６４９２５に記載されているようなものであってもよく、その全体が特定の参照により本明細書に組み込まれる。したがって、デバイスは、本明細書に記載の選択的接着剤組成物を有する導電性基板を含む電子デバイスとすることができる。いくつかの態様では、デバイスがバッテリを含むことができる。
【００６８】
イオン性組成物は、本明細書に記載されるような接着層またはコーティング層のような、基板の表面上の選択的に剥離可能な層として使用することができる。いくつかの態様において、選択的脱着可能層として構成されたイオン性組成物は、第１の導電性表面と第２の導電性表面との間のような、２つの導電性表面の間に位置するか、さもなければ配置されることができる。イオン性組成物から形成された選択的に剥離可能な層は、第１の導電性表面を有する第１の基板を第２の導電性表面を有する第２の基板に接着するように、第１の導電性表面と第２の導電性表面との間に接着層（例えば、選択的に接着剤）として適用することができる。接着層は、接着層を第１の導電性表面および／または第２の導電性表面から剥離するために実施することができる剥離手順のために、選択的に接着性であると考えることができる。剥離手順は、第１の導電性基板および／または第２の導電性基板に、例えば、起電力を介して電気を印加して、接着層をそこから剥離させることを含むことができる。剥離手順は、接着層の接着性を低下させ、第１導電性表面および／または第２導電性表面への接着性を低下させ、接着層から分離することを可能にする。これにより、第１の導電性表面を第２の導電性表面から分離することも可能になる。イオン性組成物は腐食性が低く、剥離手順により損傷を与えることなく表面から除去することができるため、表面は従来の接着剤と比較して著しく改善された状態に保持することができる。改善された状態は、表面を有する基板の再使用に有益であり得る。
【００６９】
いくつかの実施形態では、イオン性組成物が導電性金属基材等の金属基材について、腐食が低減されるか、または腐食がない（例えば、測定不能または検出不能）ように構成することができる。
【００７０】
いくつかの実施形態では、イオン性組成物は、本明細書に記載されるような成分を提供され得る。いくつかの態様では、イオン性組成物は、低減されたルイス酸性度を有する。いくつかの態様では、イオン性組成物は、適切なｐＨを含むことができる。いくつかの態様では、イオン性組成物は、過度に酸性または過度に塩基性でないｐＨを含むことができる。いくつかの例では、ｐＨは、約５〜約９、または約６〜約８、または約７の範囲であり得る。アルカリ性である場合、ｐＨは、約７〜約９、約７．５〜約８．５、または、約８の範囲であり得る。
【００７１】
選択的に剥離可能な層は、剥離された材料が導電性材料または層を全く含まないように、２つの非導電性材料を互いに接着し、次いで、結合を解放するために使用される選択的に剥離可能な構造で使用することができる。このタイプの構造は、選択的に剥離可能な層は、各側面に接着された導電層を含む。次に、これらの接着剤層の各々は、非導電性材料に接着することができ、それによって２つの非導電性構造間に接着を提供する。次いで、両方の接着層における接着を減少させるために、起電力を導電層に加えることができる。したがって、２つの非導電性構造は、最初に導電層または導電材料に接着または付着される必要なしに、互いに接着され、次いで分離されることができる。
【００７２】
いくつかの実施形態において、イオン性組成は、スルフォニルイミドアニオンに関して環状アンモニウムイオンの種々の比率を備えることができる。いくつかの態様において、環状アンモニウムカチオン：スルホニルイミドアニオンのモル比は、
１：１０、１：９、１：８、１：７、１：６、１：５、１：４、１：３、１：２、１：１、３：１、４：１、５：１、６：１、７：１、８：１、９：１、１０：１、１：１０−１：９、１：９、１：９。１：８−１：７、１：７−１：６、１：１：６、１：５−１：４、１：４−１：３、１：３−１：２、１：２−１：１、１：１−２：１、２：１−３：１、３：１−４：１、４：１−５：１、５：１−６：１、６：１−７：１、７：１−８：１、８：１−９：１、または、９：１−１０：１であり得る。一態様では、環状アンモニウムカチオン：スルホニルイミドアニオンの比が１：１、または、実質的に等価であり得、例えば、等価から０．１％、０．５％、０．７５％、１％、２％、または、５％である。
【００７３】
ある実施形態において、イオン性組成物は、分子量が減少するように提供され得る。例えば、分子量は１６０ｇ／モル未満であってもよい。この分子量は、環状アンモニウムカチオンおよび／またはスルホニルイミドアニオンから形成される物質に対するものであり得る。
【００７４】
図１、および、図２は、第１の導電性表面２０８を有する第１の導電性基板２０６と、第２の導電性表面２１０を有する第２の導電性基板２０７とを有するデバイス２００を示す。図１は、選択的接着材料２０３が第１の導電性表面２０８と第２の導電性表面２１０との間に配置され、これと接触する（例えば、接着される）第１の段階を示す。したがって、結合されると、第１の導電性表面２０８は、選択的接着材料２０３の第１の面に接着され、第２の導電性表面２１０は選択的接着材料２０３の第２の面に接着される。
【００７５】
図２は、選択的接着材料２０３は、第１の導電性表面２０８と第２の導電性表面２１０との間に配置され、かつ接触していない（例えば、剥離されている）第２の段階を示す。したがって、結合されると、第１の導電性表面２０８は、選択的接着材料２０３の第１の面から剥離され、第２の導電性表面２１０は、選択的接着材料２０３の第２の面から剥離される。
【００７６】
図１および図２に示すように、選択的接着材料２０３は、第１の導電性表面２０８と第２の導電性表面２１０との間に配置される選択的剥離可能層として構成される。
【００７７】
選択的接着材料２０３は、本明細書に記載されるイオン性組成物の化合物を含むことができる。そのように、選択的接着材料２０３は、第１の導電性基板２０６と第２の導電性基板２０７との間に配置される選択的に剥離可能な層またはコーティングとすることができる。導電性表面２０８を有する第１の導電性基板２０６、および、導電性表面２１０を有する第２の導電性基板２０７は、それぞれ、２つの非金属（非導電性）基板または層２０１、および、２０２上に個別に配置することができる。
【００７８】
第１の導電性基板２０６、および、第２の導電性基板２０７は介在スイッチ２０５を有する閉可能な電気回路を完成するために、電源２０４（例えば、ＤＣであってもよいが、ＡＣであってもよい）と電気的に連通していてもよく、または剥離が望まれる場合に、電源に取り付けられていてもよい。スイッチ２０５が開いているとき、図１に示すように、起電力がないので、選択的接着材料２０３は、金属コーティング接着界面とすることができる第１の導電性表面２０８および第２の導電性表面２１０の両方に接着される。スイッチ２０５が閉じられると、図２に示されるように、起電力が生成され、２つの基板または層２０１、および、２０２は選択的接着材料２０３から分離することができ、それによって、選択的接着材料２０３は、第１の導電性表面２０８、および、第２の導電性表面２１０の両方から分離される。ＤＣ電圧は典型的には約３Ｖ〜約１００Ｖとすることができるが、必要または所望に応じて変化させることができる。
【００７９】
いくつかの実施形態では、選択的接着材料２０３は、また、電流なしで選択的結合を有するか、または、電流を用いて選択的結合解除を有する能力のために、選択的結合解除可能層と参照され得る。材料２０３は、本明細書に記載のイオン性組成物から形成することができる、選択的に接着性の材料を含むことができる。いくつかの態様では、材料２０３は、第１の導電性表面２０８と第２の導電性表面２１０とを互いに結合しかつ接続することができ、ここで、第１の導電性基板２０６または第２の導電性基板２０７の導電性材料への起電力の印加は、材料２０３の接着を減少させる。いくつかの態様において、材料２０３は、少なくとも式１の化合物を有するイオン性組成物を含むことができる。いくつかの実施態様では、材料２０３は、式１の化合物および式２の化合物を有するイオン性組成物を含むことができる。場合によっては、イオン性組成物は、式１の化合物の代わりに、またはそれに加えて、式３の化合物を含むことができる。場合によっては、イオン性組成物が式２の化合物の代わりに、またはそれに加えて、式４の化合物を含むことができる。したがって、イオン性組成物は式１または式３の少なくとも１つのカチオンを、式２または式４の少なくとも１つのアニオンと共に、またはアニオンなしで含むことができる。
【００８０】
理論に束縛されることを望まないが、イオン性組成物によって形成される材料２０３内のイオンの移動は、それに電位を印加することによってもたらされ得ると考えられる。導電性表面（例えば、２０８および／または２１０）に隣接している十分なイオン成分等の十分な量の移動が行われると、イオン性組成物から形成された材料２０３の接着品質が低下し、導電性表面２０８、２１０の一方または両方を材料２０３から分離することが可能になる。
【００８１】
式１および／または式３の化合物を、式２および／または式４の少なくとも１つのアニオンを伴って、または伴わずに組み込む選択的接着材料２０３（例えば、選択的剥離可能層）は、第１の導電性基板２０６と第２の導電性基板２０７との間に配置された選択的剥離可能層またはコーティングとすることができる。
【００８２】
第１の導電性基板２０６、および、第２の導電性基板２０７は、金属等の任意の導電性材料とすることができる。第１の導電性基板２０６、および、第２の導電性基板２０７に使用できる導電性金属の一例は、アルミニウムである。導電性材料は、金属、混合金属、合金、金属酸化物、混合金属酸化物、導電性ポリマー、導電性プラスチック、または、導電性炭素質材料等の従来の材料を含むことができる。適切な金属の例には、第１族金属、および、第４〜１５族金属が含まれる。好適な金属の例としては、ステンレス鋼、Ａｌ、Ａｇ、Ｍｇ、Ｃａ、Ｃｕ、Ｍｇ／Ａｇ、ＬｉＦ／Ａｌ、ＣｓＦ、ＣｓＦ／Ａｌ、および／または、それらの合金があげられるが、これらに限定されない。いくつかの実施形態では、導電層（例えば、第１の導電性基板２０６、および、第２の導電性基板２０７）および／または接着層はそれぞれ、約１ｎｍ〜約１０００μｍ、または、１ｎｍ〜約１００μｍ、または、１ｎｍ〜約１０μｍ、または、１ｎｍ〜約１μｍ、または、１ｎｍ〜約０．１μｍ、または、１０ｎｍ〜約１０００μｍ、または、１００ｎｍ〜約１０００μｍ、または、１μｍ〜約１０００μｍ、または、１０μｍ〜約１０００μｍ、または、１００μｍ〜約１０００μｍの範囲の厚さを有することができる。いくつかの態様では、厚さは２０ｎｍ〜約２００μｍ、または、１００ｎｍ〜約１００μｍ、または、２００ｎｍ〜約５００μｍとすることができる。
【００８３】
２つの非導電性基板または層２０１および２０２は、任意の非導電性材料とすることができる。いくつかの例は、非導電性木材、ボール紙、ガラス繊維密度繊維板、または、プラスチック、ならびに、任意の他の非導電性材料を含むことができる。いくつかの態様において、層２０１および２０２は、電気絶縁体とすることができる。いくつかの態様において、層２０１および２０２は、半導体であってもよい。任意の非導電性基板２０１または２０２または半導体基板（例えば、プリント回路基板、ＰＣＢ）は、任意の厚さを有することができ、他の基板、材料、またはデバイスに結合することができる。
【００８４】
いくつかの実施形態では、選択的接着材料２０３のイオン性組成物は、接着剤として構成されても、コーティングとして構成されても、第１の導電性基板２０６または第２の導電性基板２０７の導電層に対する腐食効果を低減することができる。減少した腐食効果は、他のイオン性組成物の腐食効果に匹敵し得る。導電性材料に対する材料２０３の腐食効果を評価するための適切なプロトコルは、ＡＳＴＭ  Ｇ６９−１２（アルミニウム合金の腐食電位の測定のための標準試験方法）に記載された手順を含むことができ、これは、特定の参照により本明細書に組み込まれる。第１の導電性基板２０６または第２の導電性基板２０７の導電性材料に対するイオン性組成物材料２０３の腐食効果を評価するための適切な代替プロトコルは、材料２０３（例えば、接着剤）と導電性基板（例えば、アルミニウム箔）との間の界面を、基板の腐食劣化および／または導電性基板（例えば、金属）から材料２０３への材料の溶解および／または導電性基板の表面の孔食のいずれかの兆候について目視で調べることによって達成することができる。腐食性が観察された場合、以下の表１に示すように、時間を記録し、試料を腐食性であると示した。
【００８５】
いくつかの実施形態では、選択的接着材料は、導電性電極または導電性材料と共に化学的に安定であり得る。すなわち、選択的接着材料は、電流を伴わない接合段階であれ、電流を伴わない接合段階であれ、導電性電極または導電性材料に適用される場合に化学的劣化を回避することができる。したがって、選択的接着材料は、使用中に化学的安定性を有すると考えることができる。選択的接着材料の安定性は、アルミニウム、ステンレス鋼、および／または、それらの組み合わせおよび／または混合物上に配置される場合に維持され得る。いくつかの態様では、選択的接着材料の化学的安定性は、導電性材料と選択的接着材料との間の望ましくない反応の欠如（または最小限の存在）として定義される。望ましくない反応には、例えば、導電性材料の腐食性劣化、選択的接着材料への導電性材料の溶解、および／または、導電性材料の孔食が含まれ得る。
【００８６】
幾つかの実施形態において、本記載のイオン性組成物は、導電性材料上に、または導電性材料に接するときに選択的接着材料として形成され、その結果、それらの汚れが減少または不在となる可能性がある。いくつかの実施形態では、ニートイオン性化合物（例えば、環状アンモニウムカチオンおよび／またはスルホニルイミドアニオン）、または、イオン性組成物、またはイオン性組成物から形成された選択的接着材料の、導電性材料への直接接触は、少なくとも１５分、３０分、１時間、３時間、５時間、７時間、２４時間、５０時間、１００時間、１２５時間、２００時間、および／または３００時間を超える期間にわたって、イオン性組成物の腐食劣化がないことを示すか、または、その腐食劣化を最小限に抑えることができる。いくつかの態様では、ニートイオン性化合物またはイオン性組成物、または、選択的接着材料を導電性材料に直接接触させることにより、上記の期間のうちの１つの間、その腐食性劣化を最小限に抑え、および／または、防止することができる。いくつかの態様では、ニートイオン性化合物またはイオン性組成物または選択的接着性物質の電気伝導性材料への直接的な接点が６０℃／９０％相対湿度（ＲＨ）、８５°／８５％ＲＨ、または９０°／８０％ＲＨ環境、または、湿度および／または気温についてのそれらの間の任意の領域において、上記の期間、それらの腐食性劣化を最小限にし、および／または、防止することができる。いくつかの態様では、腐食性劣化がないことを例示するための適切なプロトコルが導電性材料の表面への完全な浸透がないことを実証することによることができる。一例では、導電性材料が約５０ｎｍの厚さのアルミニウム箔の導電性シートとすることができ、腐食試験は上記の期間および／または環境条件に対して実施することができる。
【００８７】
いくつかの実施形態では、本明細書に記載されるイオン性組成物から形成される選択的接着材料が長期にわたる高湿度および高温の条件下で、上記の導電性基材の腐食を最小限に抑えるように配合することができる。特に、接着剤組成物はエージングを受けている間およびエージングを受けた後に、２つのこのような導電性基材を互いに固定された関係に維持することができる。この耐腐食性は、本明細書に記載される加速老化試験方法ＩＩによって検証されており、本明細書に記載される期間、９０℃／８０％ＲＨへの暴露を含むことができる。選択的接着材料は、本明細書で提供されるガイダンスによって通知されるように、当技術分野で知られている技法を使用して製造することができる。
【実施例】
【００８８】
本明細書に記載されるイオン性組成物および選択的接着材料の実施形態は、本明細書に記載される導電性材料（例えば、導電性金属層）の劣化および／または腐食を低減することができることが発見された。これらの利点は、以下の実施例によってさらに示され、これらは本開示の実施形態の例示であることが意図されているが、いかなる形でも範囲または基礎となる原理を限定することが意図されていない。
【００８９】
イオン性組成物の合成
実施例1
１−エチル−１，４−ジアザビシクロ［２．２．２］オクタン−１−イウムビス（フルオロスルホニル）アミド（Ｓ１）。
【化１７】
2021504444.tif 000018
【００９０】
酢酸エチル（１５０ｍＬ）中の１，４−ジアザビシクロ［２．２．２］オクタン（２０ｇ、１７８ｍｍｏｌ）を３つ口丸底フラスコに入れた。臭化エチル（１３．２ｍＬ、１７８ｍｍｏｌ）をシリンジで滴下し、反応混合物を窒素雰囲気下、室温で２４時間撹拌した。白色固形物を濾別し、酢酸エチル（２×１００ｍｌ）で洗浄し、減圧炉内で５時間４０℃で乾燥させて、１−エチル−１，４−ジアザビシクロ［２．２．２］オクタン−１−臭化ナトリウム（３５．０ｇ、収率８９％）を得た。
【００９１】
１−エチル−１，４−ジアザビシクロ［２．２．２］オクタン−１−臭化イミド（８．０ｇ、３６．２ｍｍｏｌ）、ビス（フルオロスルホニル）イミドカリウム塩［ＫＦＳＩ］（７．９３ｇ、３６．２ｍｍｏｌ）、および、乾燥アセトン（１２０ｍＬ）の混合物を、窒素下、５０℃で２時間撹拌した。室温に冷却した後、固体を濾別し、溶媒を減圧下で除去して、粗生成物を得た。ジクロロメタン（１００ｍＬ）を粗生成物に加え、一晩放置した。白色沈殿を濾過し、濾液を減圧下で濃縮して、純粋な１−エチル−１，４−ジアザビシクロ［２．２．２］オクタン−１−ビス（フルオロスルホニル）アミド（１１．０６ｇ、収率９５％）を得た。1 H NMR (400 MHz, DMSO-d6)δ 3.29-3.17(m, 8H), 3.11-2.92(m, 6H), 1.31-1.13(m, 3H).
【００９２】
実施例２
１−エチル−１，４−ジメチルピペラジン−１−イウムビス（フルオロスルホニル）アミド（Ｓ２）。
【化１８】
2021504444.tif 000019
【００９３】
酢酸エチル（４５ｍＬ）中のヨードエタン（３．５０ｍＬ、４３．８ｍｍｏｌ）を丸底フラスコに入れた。滴下漏斗を用いて、酢酸エチル（４５ｍＬ）中の１，４−ジメチルピペラジン（５．０ｇ、４３．８ｍｍｏｌ）を反応混合物に滴下し、窒素雰囲気下、室温で２４時間撹拌した。白色沈殿を濾別し、酢酸エチル（５０ｍｌ）で洗浄し、減圧炉中で３時間４０ｏＣで乾燥させて、１−エチル−１，４−ジメチルピペラジン−１−ヨウ化物（４．５ｇ、収率３８％）を得た。
【００９４】
１−エチル−１，４−ジメチルピペラジン−１−ヨウ化物（４．５ｇ、１６．６ｍｍｏｌ）、ＫＦＳＩ（３．６５ｇ、１６．６ｍｍｏｌ）、および、乾燥アセトン（６０ｍＬ）の混合物を、窒素下、５０℃で２時間撹拌した。室温に冷却した後、固体を濾別し、溶媒を減圧下で除去して、粗生成物を得た。酢酸エチル（１５０ｍＬ）中の粗生成物の溶液を水（８０ｍＬ）で洗浄し、硫酸ナトリウムで乾燥させ、減圧下で濃縮して、純粋な１−エチル−１，４−ジメチルピペラジン−１−イウムビス（フルオロスルホニル）アミド（３．１２ｇ、収率５８％）を得た。1 H NMR (400 MHz, DMSO-d6)δ 3.42(q, J=7.3 Hz, 2H), 3.38-3.33(m, 4H), 2.98(s, 3H), 2.74-2.66(m, 2H), 2.65-2.59(m, 2H), 2.28(s, 3H), 1.24(t, J=8.2, 6.5 Hz, 3H).
【００９５】
ポリマー溶液の調製
ポリマー溶液の調製は、以下のように行った。これにより、窒素ガス導入口を備えた冷却器に取り付けた撹拌フラスコに、アクリル酸ｎ−ブチル９５質量部、アクリル酸５質量部、酢酸エチル１２５質量部を導入した。この混合物を、窒素ガスを導入しながら室温で約１時間撹拌し、反応系から酸素を除去した。次いで、０．２質量部のアゾビスイソブチロニトリル（ＡＩＢＮ）を添加し、得られた混合物の温度を約６３℃±２℃に上昇させ、重合のために約５〜６時間混合／撹拌した。反応停止後、アクリルポリマー含有溶液が得られ、固形分は約３０％であった。ポリマー溶液（Ｐ１）の見かけの分子量は、約−５０℃のＴｇ（ガラス転移温度）で約８０万であると決定された。
【００９６】
接着シートの調製
接着剤シートは固形ポリマー溶液１００グラム当たり、上記のポリマー溶液を０．０１グラムのエポキシ架橋剤、例えば、Ｎ，Ｎ，Ｎ’，Ｎ’−テトラグリシジル−ｍ−キシレンジアミンと混合し、上記のイオン性液体化合物（例えば、固体ポリマー、環状アンモニウムカチオンおよび／またはビス（フルオロスルホニル）イミド、の５．０重量％）の少なくとも１つと組み合わせて、電気的に剥離可能な接着剤組成物を得ることによって調製した。調製した組成物を、表面処理したＰＥＴセパレータ（剥離ライナー）［ＭＲＦ３８、日本の三菱化学社製］上にコーティング／堆積させ、約１５０μｍ（ミクロン）の厚さで接着複合層を形成した。次に、コーティングされたフィルムを１３０℃で約３分間加熱乾燥した。次いで、第２のＰＥＴ（ポリエチレンテレフタレート）セパレータ（剥離ライナー）を、露出した接着剤コーティング上に整列させて、層状シート（ＰＥＴセパレータ／接着剤コーティング／ＰＥＴセパレータ）を得、次いで、５０℃で約２０〜２４時間エージング／乾燥させ、次いで、必要になるまで周囲条件下で貯蔵した。
【００９７】
接着性イオン性組成物の腐食試験
接着シートをアルミニウムフィルムに適用する直前に、前述の剥離ライナーを除去した。前述のように、接着シートをアルミニウムフィルム（厚さ５０ｎｍのアルミニウム被覆ＰＥＴフィルム［東レアドバンストフィルム、東京、日本］）の金属表面に適用した。調製した接着剤アルミニウムフィルムを、６０℃／８５％相対湿度（ＲＨ）、８５℃／８５％ＲＨ、または、８０℃／９０％ＲＨ（ＥＳＰＥＣ北米、［Ｈｕｄｓｏｎｖｉｌｌｅ，ＭＩ，ＵＳＡ］、Ｃｒｉｔｅｒｉｏｎ  Ｔｅｍｐｅｒａｔｕｒｅ＆ｈｕｍｉｄｉｔｙ  Ｂｅｎｃｈｔｏｐ  Ｍｏｄｅｌ  ＢＴＬ−４３３）に設定した温湿度ベンチトップチャンバーに入れ、選択した時間（最初は１時間）に定期的にチェックした。接着剤とアルミニウム箔との間の界面を、アルミニウム箔の腐食性劣化および／または選択的に接着する接着剤中の金属の溶解および／またはアルミニウム箔の孔食の指標について視覚的に検査した。腐食性が観察された場合、時間を記録し、試料を腐食性であると示した。結果を下記表１に示す。ここで、ＩＬなしとはイオン性液体を含まないアルミニウム膜であり、ＡＳ１１０は従来のイオン性液体であり、Ｓ１は実施例１からの組成物であり、Ｓ２は実施例２からの組成物である。したがって、データは、Ｓ１およびＳ２のイオン性組成物が優れた耐食性を有することを示す。
【００９８】
【表１】
2021504444.tif 000020
【００９９】
密着性試験
接着性の試験は、特開２０１７−０９５５９０号公報、および／または、国際公開第２０１７／０６４９１８号パンフレットに記載され、図３に示されている方法で行った。
【０１００】
図３に示されるように、粘着材料３０３を２５ｍｍ幅、１００ｍｍ長の導電基板３０１に塗布し、また、１０ｍｍ〜２５ｍｍ幅が３０１より１００ｍｍ長い別の伸縮導電性層３０２（例えば、アルミホイルやＰＥＴ等の金属化プラスチックフィルム）と、２ｋｇのローラおよびロールプレスにより積層した。
【０１０１】
ボンディング／ボンディングテスタ（Ｍａｒｋ−１０，Ｃｏｐｉａｇｕｅ，Ｎｅｗ  Ｙｏｒｋ，  ＵＳＡ，  ｍｏｄｅｌ  ＥＳＭ３０３モータリゼーション／コンプレッションスタンド）はＭａｒｋ−１０フォースゲージ（Ｓｅｒｉｅｓ  ７−１０００）を搭載し、下部および上部クランプを備えていた。導電性基板３０１は、下部クランプ上に固定され、次いで、電源３０４（Ｐｒｏｔｅｋ  ＤＣ電源３００６Ｂ）の正極に電気的に接続された。最上層３０２は、同じＤＣ電源の負極と接続されている上部クランプに固定されていた。これにより、図１と同様の構成となった。電源は０〜１００ＶＤＣの出力範囲を有していた。移動／剥離速度は３００ｍｍ／ｍｉｎに設定した。
【０１０２】
動的試験では、剥離または剥離が始まってから数秒後に電圧を印加し、力計からの時間と剥離強度の読みをデータ収集システム（Ｍａｒｋ−１０  ＭＥＳＵＲｇａｕｇｅ  Ｐｌｕｓ）で記録した。図４は５重量％の濃度で実施例２のＳ２組成物でドープされた選択的接着材料３０３に１０ＶＤＣを適用したときの時間による１８０°剥離強度の変化を示す。
【０１０３】
静的脱結合試験では、試料を試験機に固定し、同様に電源に接続した。最初の１８０度。剥離は同じ剥離速度で測定した。その後、剥離を停止した。ＤＣ電圧（例えば、１０ＶＤＣ）がしばらく印加された（例えば、１０秒）。その後、３００ｍｍ／ｍｉｎの同一剥離速度で剥離強度を測定した。実施例２のＳ２組成物からの同じ接着剤サンプルでは、初期剥離強度は９．５Ｎ／ｃｍであり、１０ＶＤＣを１０秒間適用した後の残留接着剥離強度は〜４．７である。
【０１０４】
以上から、本開示の様々な実施形態が例示の目的で本明細書に記載されており、本開示の範囲および精神から逸脱することなく、様々な修正を行うことができることが理解されよう。したがって、本明細書で開示される様々な実施形態は限定することを意図するものではなく、真の範囲および精神は以下の特許請求の範囲によって示される。
【０１０５】
本明細書中に列挙される全ての参考文献は、その全体が特定の参考として本明細書中に援用される。
【図１】
2021504444.tif 000025
【図２】
2021504444.tif 000026
【図３】
2021504444.tif 000027
【図４】
2021504444.tif 000028
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
少なくとも1つの式１または式３のカチオン性アンモニウム化合物:
【化１】
2021504444.tif 000029
（式１）、（式３）
、または、それらの組み合わせ；
式中、Ｒ１、Ｒ２、および、Ｒ３は、独立して、Ｈ、任意に置換されたＣ１−５ヒドロカルビル、任意に置換されたＣ１−５ヒドロカルビル−ＯＨ、または、任意に置換されたＣ１−５ヒドロカルビル−Ｏ−Ｃ１−５ヒドロカルビル（ここで、ｎは、１または２）；および、
下記式のスルホンイミドアニオン：
【化２】
2021504444.tif 000030
式中、Ｒ６は、−ＦまたはＣ１−３フルオロヒドロカルビルである、
を含む、塩基性イオン性液体組成物。
【請求項２】
Ｒ１、Ｒ２、および、Ｒ３は、独立して、Ｈ、−ＣＨ３、−ＣＨ２ＣＨ３、−ＣＨ２ＣＨ２ＣＨ３、−ＣＨ２ＯＣＨ３、−ＣＨ２ＣＨ２ＯＣＨ３、−ＣＨ２ＯＣＨ２ＣＨ３、−ＣＨ２ＣＨ２ＣＨ２ＯＣＨ３、−ＣＨ２ＯＣＨ２ＣＨ２ＣＨ３、−ＣＨ２ＣＨ２ＯＣＨ２ＣＨ３、−ＣＨ２ＣＨ２ＣＨ２ＯＣＨ２ＣＨ３、−ＣＨ２ＣＨ２ＣＨ２ＯＣＨ２ＣＨ２ＣＨ３、または、−ＣＨ２ＣＨ２ＯＣＨ２ＣＨ２ＣＨ３、−ＣＨ２ＯＨ、−ＣＨ２ＣＨ２ＯＨ、−ＣＨ２ＣＨ２ＣＨ２ＯＨ、または、−ＣＨ２ＣＨ２ＣＨ２ＣＨ２である、請求項１に記載の塩基性イオン性液体組成物。
【請求項３】
カチオン性アンモニウム化合物は：
【化３】
2021504444.tif 000031
または、それらの組み合わせである、請求項１または２に記載の塩基性イオン性液体組成物。
【請求項４】
Ｒ６は、Ｆである、請求項１、２、または、３に記載の塩基性イオン性液体組成物。
【請求項５】
イオン性液体組成物は、
【化４】
2021504444.tif 000032
または、それらの組み合わせである、請求項１、２、３、または、４に記載の塩基性イオン性液体組成物。
【請求項６】
請求項１、２、３、４、または、５に記載の塩基性イオン性液体組成物を含む、接着剤組成物。
【請求項７】
ポリマーをさらに含み、
前記ポリマーは、アクリル酸、Ｃ１−１４ヒドロカルビルアクリレート、または、Ｃ１−１４ヒドロカルビルメタクリレートモノマーを含む、請求項６に記載の接着剤組成物。
【請求項８】
前記ポリマーは、Ｎ，Ｎ，Ｎ’，Ｎ’−テトラグリシジル−ｍ−キシレンジアミンで架橋されている、請求項７に記載の接着剤組成物。
【請求項９】
１）第１の導電性表面、２）第２の導電性表面、および、３）第１の導電性表面と第２の導電性表面との間に配置された、請求項１〜８のいずれか１項に記載の接着剤組成物を含む、構造。
【請求項１０】
前記第１の導電性表面および前記第２の導電性表面のうちの少なくとも一方がＤＣ電源と電気的に連通し、閉鎖可能な電気回路を生成する電源をさらに含み、
前記ＤＣ電源が、約３ボルト〜約１００ボルトである、請求項９に記載の構造。
【請求項１１】
前記第１の導電性表面または前記第２の導電性表面は、導電性金属、混合金属、合金、金属酸化物、混合金属酸化物、プラスチック、炭素質材料、複合金属、または、導電性ポリマーを含む、請求項９または１０に記載の構造。
【請求項１２】
前記導電性金属は、アルミニウムを含む、請求項１１に記載の構造。
【請求項１３】
前記導電性表面への起電力の印加が、前記接着剤組成物の接着を減少させる、請求項１１に記載の構造。
【請求項１４】
第１の導電性表面が第１の導電層の表面であり、第２の導電性表面が第２の導電層の表面であり、第１の導電層、および、第２の導電層が約２０ｎｍ〜約２００μｍの厚さである、請求項９〜１３のいずれか１項に記載の構造。
【請求項１５】
前記導電層は、基板上に配置され、
前記基板は、木材、ボール紙、ガラス繊維、または、非導電性プラスチックを含む、請求項１４に記載の構造。
【請求項１６】
前記接着剤組成物は、前記第１の導電性表面、または、前記第２の導電性表面に対して、低減された腐食効果を有する、請求項９〜１５のいずれか１項に記載の構造。
【請求項１７】
前記低減された腐食効果が、約１５分〜約３００時間の期間にわたる高湿度および高温の条件下で観察可能である、請求項１６に記載の構造。
【請求項１８】
接着剤層に形成された、請求項１〜８のいずれか１項に記載の接着剤組成物；および、
接着剤層の少なくとも１つの側面上の少なくとも１つの剥離ライナー、
を含む、接着部材。
【請求項１９】
前記接着剤層の各側に剥離ライナーを含む、請求項１８に記載の接着部材。
【請求項２０】
接着剤組成物を第１の導電性基材に塗布するステップと、
接着剤組成物が第１の導電性基材と第２の導電性基材との間にあるように接着剤組成物を第２の導電性基材に塗布するステップ、
とを含む、請求項１〜８のいずれか１項に記載の接着剤組成物を基材に接着する方法。
【国際調査報告】
2021504444.tif 000033
2021504444.tif 000034
2021504444.tif 000035
2021504444.tif 000036
2021504444.tif 000037